(57)【特許請求の範囲】
【請求項１】
モノオクチルシランにて表面処理された一次粒子径が１ｎｍ〜１５μｍの範囲にあるシリカと、トリメチルシロキシケイ酸と揮発性溶媒とからなる撥水性組成物であって、揮発性溶媒を除く組成物質量におけるモノオクチルシランで表面処理されたシリカの配合質量が６０〜８９質量％の範囲にあることを特徴とする高撥水性組成物。
【請求項２】
モノオクチルシランにて表面処理された一次粒子径が１ｎｍ〜１５μｍの範囲にあるシリカ１種以上を、分散された状態で含む液状〜ペースト状の形態を有する第一の組成物と、トリメチルシロキシケイ酸を含む第二の組成物を使用時に混合して高撥水性組成物としてなることを特徴とする請求項１に記載の高撥水性組成物。
【請求項３】
高撥水性組成物が、塗料、インク、コーティング剤又はシーラントであることを特徴とする請求項１又は２に記載の高撥水性組成物。
【発明の詳細な説明】
【技術分野】
【０００１】
本発明は、単純に基材に本組成物を塗工又は浸漬し乾燥するのみで簡単に超撥水性〜高撥水性の特徴を有する表面を付与する組成物に関する。
さらに詳しくは、本発明は、モノオクチルシランにて表面処理された一次粒子径が１ｎｍ〜１５μｍの範囲にある微粒子顔料と、シリコーン樹脂及び／又は液状シリコーンゴムと揮発性溶媒を配合しており、かつ揮発性溶媒を除く組成物質量に対してモノオクチルシランで表面処理された微粒子顔料の配合質量が４０〜８０質量％の範囲にあることを特徴とする高撥水性組成物に関する。
【背景技術】
【０００２】
従来、高撥水性の塗膜を形成する材料に撥水性の微粒子を配合することは良く行われている。例えば、特許文献１には、ポリマー成分と撥水性微粒子とが均一に混合された混合体の表面に、レーザーを照射してレーザーアブレーションを行うと、レーザーが照射された表面及びその付近のポリマー成分が除去して、撥水性微粒子による凹凸面が表面に露出することにより、優れた撥水性を発揮することができ、しかも該高撥水性を安定して長期間に亘り維持することができる高撥水性構造体についての技術が開示されている。また、特許文献２には、表面が均一にフッ素化された金属酸化物の粒子（Ａ）とシリコーン樹脂（Ｂ）と摩擦係数減少剤（Ｃ）を必須成分として含有することを特徴とする撥水性塗料についての技術が開示されている。
一方、非特許文献１には各種の液状シリコーンゴムについての記載がある。液状シリコーンゴムは耐熱性、作業性、接着性に優れるため、自動車やシーリング剤など多くの産業分野で広く使われていることが判る。特許文献３には微粒子二酸化チタンの用途としてシリコーンゴムに添加することが記載されている。特許文献４には付加重合型のシリコーン組成物中に酸化カルシウム微粉末又は水酸化カルシウム微粉末を１０〜４０重量部配合することで、劣化した潤滑油中でも高い安定性を示す潤滑油シール用液状シリコーンゴム組成物が示されている。特許文献５は(Ａ)アルケニル基を有するオルガノポリシロキサン生ゴム(Ｂ)微粉末シリカ(Ｃ)オルガノハイドロジェンポリシロキサン(Ｄ)アルキル系有機過酸化物(Ｅ)白金系触媒を含有する熱可塑性樹脂から構成される球状微粒子触媒からなることを特徴とする電線被覆用シリコーンゴム組成物に関して、オルガノポリシロキサン生ゴム１００重量部に対して微粉末シリカ１０〜１００重量部と高濃度で配合されうるものが示されている。特許文献６にはシリコーンゴムに対する耐熱性材料によって粒子表面が被覆されていることを特徴とする耐熱性シリカ微粒子において、シリコーンゴム１００重量部に対して耐熱性シリカ微粒子の含有量が１０〜６０重量部である記載がある。
【０００３】
【特許文献１】特開2005-179441号公報
【特許文献２】特開2001-106973号公報
【特許文献３】特開2006-265094号公報
【特許文献４】特許第3522901号公報
【特許文献５】特開平5-5062号公報
【特許文献６】特開2002-161168号公報
【非特許文献１】伊藤邦雄編「シリコーンハンドブック」第10章液状シリコーンゴム、日刊工業新聞社(1990年8月31日発行)
【発明の開示】
【発明が解決しようとする課題】
【０００４】
しかしながら、従来、微粒子を配合することはあっても、高撥水性を得るためには、他にレーザーや金型などを併用して凹凸構造を形成したり、フッ素系材料を用いて塗膜の撥水性を向上させたり、また、それらを組み合わせて用いたりする技術が多用されており、特定の表面処理を行った微粒子顔料を極めて高濃度に配合することのみにより超撥水性〜高撥水性の塗膜が得られることは知られていなかった。
【課題を解決するための手段】
【０００５】
これに対して本発明者らは、微粒子顔料の分散安定性に優れ、かつ撥水性が高い表面処理剤であるモノオクチルシランにて表面処理された一次粒子径が１ｎｍ〜１５μｍの範囲にある微粒子顔料と、シリコーン樹脂及び／又は液状シリコーンゴムと揮発性溶媒を配合しており、かつ揮発性溶媒を除く組成物質量に対してモノオクチルシランで表面処理された微粒子顔料の配合質量を４０〜８０質量％という極めて高濃度の範囲にすることで、微細な凹凸構造をわざわざ設けたり、フッ素系材料で複合化するなどの手法をとらなくても、単純に材料に本組成物を塗工又は浸漬して乾燥するのみで簡単に超撥水性〜高撥水性の特徴を付与することが可能であることを見いだした。
【０００６】
本願に記載された発明は、以下の第１の発明〜第５の発明（以下、特に断りない限り「本発明」という）よりなる。
【０００７】
本願の第１の発明は、モノオクチルシランにて表面処理された一次粒子径が１ｎｍ〜１５μｍの範囲にある微粒子顔料の１種以上と、シリコーン樹脂及び／又は液状シリコーンゴムから選ばれるシリコーン系化合物の１種以上と揮発性溶媒とからなる撥水性組成物であって、揮発性溶媒を除く組成物質量におけるモノオクチルシランで表面処理された微粒子顔料の配合質量が４０〜８０質量％の範囲にあることを特徴とする高撥水性組成物である。
【０００８】
本願の第２の発明は、シリコーン樹脂が、平均式ＲnＳｉＯ(4-n)/2（式中、Ｒが炭素数１〜３０の置換又は非置換の直鎖又は分岐したアルキル基、フェニル基、アミノ基、ポリエーテル基、糖誘導体、グリセリル基、ポリグリセリル基、トリフルオロプロピル基、パーフルオロアルキル基を有する有機基であり、かつｎの平均数が１〜１．８の範囲である）であることを特徴とする第１の発明に記載の高撥水性組成物である。
【０００９】
本願の第３の発明は、液状シリコーンゴムが、縮合型液状シリコーンゴムから選ばれることを特徴とする第１又は第２の発明に記載の高撥水性組成物である。
【００１０】
本願の第４の発明は、モノオクチルシランにて表面処理された一次粒子径が１ｎｍ〜１５μｍの範囲にある微粒子顔料の１種以上を、分散された状態で含む液状〜ペースト状の形態を有する第一の組成物と、シリコーン樹脂及び／又は液状シリコーンゴムから選ばれるシリコーン系化合物の１種以上を含む第二の組成物を使用時に混合して高撥水性組成物とすることを特徴とする第１の発明〜第３の発明の高撥水性組成物である。
【００１１】
本願の第５の発明は、高撥水性組成物が塗料、インク、コーティング剤又はシーラントであることを特徴とする第１の発明〜第４の発明の高撥水性組成物である。
また、本発明には、微粒子顔料１００質量部に対して、モノオクチルシランを１〜２０質量部の範囲で表面処理した微粒子顔料を用いることを特徴とする高撥水性組成物の発明も含まれる。
さらに、本発明には、揮発性溶媒が、シリコーン樹脂及び／又は液状シリコーンゴムとの相溶性の良い溶媒であり、かつモノオクチルシランで表面処理した微粒子顔料の分散性にすぐれたものである揮発性溶媒を配合することを特徴とする高撥水性組成物の発明も含まれる。
【発明の効果】
【００１２】
以上説明するように、本発明の高撥水性組成物では、微粒子の分散安定性に優れ、かつ撥水性が高い表面処理であるモノオクチルシランにて表面処理された一次粒子径が１ｎｍ〜１５μｍの範囲にある微粒子顔料と、シリコーン樹脂及び／又は液状シリコーンゴムと揮発性溶媒を配合しており、かつ揮発性溶媒を除く組成物質量に対してモノオクチルシランで表面処理された微粒子顔料の配合質量を４０〜８０質量％という極めて高濃度の範囲の組成物にすることで、微細な凹凸構造をわざわざ設けたり、フッ素系材料で複合化するなどの手法をとらなくても、単純に材料に本組成物を塗工又は浸漬して乾燥するのみで簡単に超撥水性〜高撥水性の特徴を付与することが可能である。
【発明を実施するための最良の形態】
【００１３】
以下、上記本願第１〜第５の発明を詳細に説明する。
本発明は、モノオクチルシランにて表面処理された一次粒子径が１ｎｍ〜１５μｍの範囲にある微粒子顔料と、シリコーン樹脂及び／又は液状シリコーンゴムと揮発性溶媒を配合しており、かつ揮発性溶媒を除く組成物質量に対してモノオクチルシランで表面処理された微粒子顔料の配合質量が４０〜８０質量％の範囲にある高撥水性組成物であることが第一の特徴である。
【００１４】
ここでモノオクチルシランとしては、一般式RSi(R')3の構造(但し、Rはオクチル基、R'基はメチル、エチル、プロピル、イソプロピルなどの炭素数１〜６のアルキル基のアルコキシ体又は塩素などのハロゲンから選ばれる基)で示される化合物を示す。この中、安全性、処理の均一性、供給安定性からエトキシ基が最も好ましい。表面処理の方法としては、例えば微粒子顔料と上記モノオクチルシランを乾式混合し加熱処理する方法、微粒子顔料とモノオクチルシランを溶剤などの添加により湿式混合し、溶媒除去し加熱処理する方法や、微粒子顔料とモノオクチルシランを溶剤などの添加により湿式混合し、噴霧乾燥する方法などが挙げられる。特に湿式混合時にロールミル、ビーズミルなどの微粉砕が可能な分散装置を用いて微粒子の凝集塊を砕く方法を用いると、より均一な処理が可能となるので好ましい。
【００１５】
微粒子顔料をモノオクチルシランに表面処理する場合の処理量としては、微粒子顔料の質量１００質量部に対して、モノオクチルシランの質量が１〜２０質量部の範囲にあることが好ましく、特に好ましくは２〜１５質量部である。尚、微粒子顔料に対する表面処理量は微粒子顔料の比表面積に依存するので上記のモノオクチルシランの質量部はあくまで一般的な値である。
【００１６】
本発明で用いる微粒子顔料は、一次粒子径が１ｎｍ〜１５μｍの範囲にあることを特徴とする。一次粒子径が１ｎｍ未満では組成物粘度が高くなりすぎる問題があり、塗工がうまくできないことから好ましくなく、一次粒子径が１５μｍを超えると、撥水性の向上が期待しにくくなる問題がある。一次粒子径の評価方法としては、電子顕微鏡観察によるものを用いることが好ましい。微粒子顔料の形態としては、球状、不定形状、紡錘状、棒状、板状などが挙げられるが、特に球状、不定形状、紡錘状の形態を持ったものが好ましい。微粒子顔料の粒度分布は広くても狭くても特に限定されない。本発明で用いる微粒子顔料は、有機系、無機系顔料のいずれでも問題なく、白色、有色の差は問わない。
【００１７】
本発明で用いる微粒子顔料の例としては、例えば酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロースパウダー、シルクパウダー、１２ナイロンや６ナイロン等のナイロンパウダー、ポリアクリルパウダー、ポリアクリルエラストマー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γ−酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成有機粉末等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母、酸化チタン・酸化鉄被覆マイカ等；金属粉末顔料としては、アルミニウムパウダー、カッパーパウダー、ステンレスパウダー等；タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２���４号、橙色２０６号、橙色２０７号等；天然色素としては、カルミン酸、ラッカイン酸、カルサミン、ブラジリン、クロシン等から選ばれる顔料が挙げられる。本発明ではこれらの微粒子顔料の１種以上から選ばれるものが適宜使用可能である。この中、特に一次粒子径が５〜５０ｎｍの範囲にある酸化チタン、酸化亜鉛、無水珪酸のモノオクチルシランで表面処理した微粒子顔料が撥水性の向上効果の高いことから好ましい。
【００１８】
本発明で用いるシリコーン樹脂としては、例えばＲＲＲＳｉＯ０．５単位（Ｍ単位）、ＲＲＳｉＯ単位（Ｄ単位）、ＲＳｉＯ１．５単位（Ｔ単位）、ＳｉＯ２単位（Ｑ単位）を有し、平均式：ＲnＳｉＯ(4-n)/2  で表すことのできるものが挙げられ、好ましくは、上式において、ｎの平均数が１〜１．８の範囲に入るものが用いられる。ここで、Ｒは好ましくは炭素数１〜３０の置換又は非置換の直鎖又は分岐したアルキル基、フェニル基、及びアミノ基、ポリエーテル基、糖誘導体、グリセリル基、ポリグリセリル基、トリフルオロプロピル基、パーフルオロアルキル基を有する有機基を示し、Ｒは総てが同じでも異なっていても構わない。また、他のシリコーン系樹脂化合物としては、トリメチルシリルプルラン等のシリコーン変性プルランやアクリルシリコーン共重合樹脂等のシリコーン系樹脂化合物が挙げられる。これらのうち特に、アクリルシリコーン共重合樹脂、フッ素変性シリコーン樹脂、トリメチルシロキシケイ酸（ＭＱレジン）、ジメチルシロキシ基含有トリメチルシロキシケイ酸（ＭＤＱレジン）が使用性に優れていることから好ましい。また、これらのシリコーン樹脂は、有機チタネート等の触媒を組成物中に配合して、後工程での加熱や紫外線照射、電子線照射により架橋・硬化させることも可能である。本発明で用いるシリコーン樹脂の配合量としては、組成物の質量１００質量部に対して、０．１〜２５質量部の範囲にあることが好ましく、さらに好ましくは１〜１５質量部の範囲である。
【００１９】
本発明で用いる液状シリコーンゴムとしては、縮合型液状シリコーンゴム、付加型液状シリコーンゴムが挙げられるが、反応時に水素ガスの発生がない縮合型シリコーンゴムが安全性上好ましい。縮合型液状シリコーンゴムとしては、一液型、二液型があるが、作業性が良い一液型が好ましい。液状シリコーンゴムは加熱重合してもしなくても構わないが、作業が容易な常温硬化型の液状シリコーンゴムが好ましい。縮合型液状シリコーンゴムは、硬化機構により、酢酸型、アルコール型、オキシム型、アミド型、アミノキシ型、アセトン型、脱水型などが挙げられるが特に限定されない。本発明で用いる液状シリコーンゴムはビニルメチルシリコーンゴム、ジメチルシリコーンゴム、ビニル基含有シリコーンレジン、ビニルフェニルメチル線状シロキサン、メチルハイドロジェンポリシロキサンなどのシリコーン類、過酸化ベンゾイル、第三級ブチルパーオキサイド、硫黄、アルコキシシラン、エチルチタネート、ブチルチタネート等の有機チタネート等各種の成分を含んでいて構わない。
【００２０】
本発明で用いる揮発性溶媒は、モノオクチルシランで表面処理された微粒子顔料の分散性が良好で、シリコーン樹脂及び／又は液状シリコーンゴムとの相溶性の良い溶媒が好ましく、例えばメタノール、エタノール、プロパノール、イソプロパノール等の低級アルコール、環状シリコーン、メチルトリメチコン、揮発性直鎖状ジメチルポリシロキサン等の揮発性シリコーン、ｎ−ヘキサン、シクロヘキサン、トルエン、キシレン、アセトン、石油エーテル、ＬＰＧ、イソドデカン、プロパン、ブタン、イソパラフィン等の石油系材料、テルペン類等の天然系成分、Ｎ−メチルピロリドン、フルオロカーボン、代替フロン類、パーフルオロポリエーテル等が挙げられる。この中、作業時の人体への安全性の理由から、特にエタノール、イソプロパノール、揮発性シリコーンの１種以上から選ばれることが好ましい。本発明で用いる揮発性溶媒の配合量は、組成物の質量１００質量部に対して、０．１〜９９質量部の範囲にあることが好ましく、さらに好ましくは３０〜９０質量部の範囲である。揮発性溶媒の配合量が０．１質量部未満では、微粒子顔料を含有する組成物の溶液粘度が高くなり過ぎ、皮膜形成を均一に調整することが難しく、塗工に問題が生じる。また、９９質量部を超えると、揮発性溶媒が蒸発した後の皮膜が薄くなり過ぎ、塗膜強度が不足する問題が生じる。
【００２１】
本発明の高撥水性組成物は、上記の各成分以外にフィラー、油剤、防腐剤、防カビ剤、殺菌剤、紫外線吸収剤、着色剤、酸化防止剤、光増感剤、重合開始剤等の成分を適宜使用することができる。
【００２２】
本発明の高撥水性組成物は、上記各成分を配合した段階で、揮発性溶媒を除く成分の組成物質量に対してモノオクチルシランで表面処理された微粒子顔料の配合質量が４０〜８０質量％の範囲にある。微粒子顔料の配合量が４０質量部未満であると、撥水性が低下する問題があり、８０質量％を超えると組成物粘度が上昇しすぎたり、揮発性溶媒が揮発する際に微粒子顔料の凝集が発生して塗膜表面に割れやムラが発生したりする問題がある。
また、本発明で言う高撥水性の定義としては、塗膜の精製水に対する接触角を測定した場合に、接触角が１３５度以上、より好ましくは１４０度以上の超撥水性の領域を示すことである。接触角の測定方法としては、市販の接触角測定装置を用いることが好ましく、例えば協和界面科学社製接触角測定装置ＤＭ５００型等が例示される。本発明で言うところの接触角は、水滴を測定試料に接触させてから１０秒以内に測定された接触角を用いることが好ましい。１０秒以上経過すると、表面の濡れなど不確定要因が増えて、定量的な結果が得られにくくなる場合がある。
【００２３】
本発明で用いる高撥水性組成物の製造方法としては、上記の各成分をミキサー等の混合装置で混合することによって得られる。また、微粒子顔料については、一次粒子径が小さく、１ｎｍ〜１００ｎｍの範囲にある顔料を用いる場合では、微粒子顔料を事前にサンドミルやビーズミル、ロールミル等を用いて揮発性溶媒等に高分散させる処理をしておくことが好ましい。また、これら凝集性の高い微粒子顔料を粉末の形態で配合する場合では、微粒子顔料の表面を表面処理剤で表面処理して分散安定性を高めたものを用いる方法、界面活性剤を用いて微粒子顔料の分散安定性を高める方法等、機械的な分散力を用いる方法を組み合わせて使用することが好ましい。機械的な分散力を用いて上記の各成分を混合する際にアトライタ、ビーズミル等、微粒子顔料に高分散がかけられる装置を用いる工程を導入することが好ましい。微粒子顔料を用いる場合では、機械的な分散をかけた方がより優れた撥水性が得られるメリットがある。
【００２４】
本発明の高撥水性組成物は、上記のような成分から形成された高撥水性組成物であるし、また、モノオクチルシランにて表面処理された一次粒子径が１ｎｍ〜１５μｍの範囲にある微粒子顔料の１種以上を、分散された状態で含む液状〜ペースト状の形態を有する第一の組成物と、シリコーン樹脂及び／または液状シリコーンゴムから選ばれるシリコーン系化合物の１種以上を含む第二の組成物として製造され、使用時に混合して高撥水性組成物を形成することも可能である。
ここで、上記の分散された状態とは、溶剤又は油剤中にモノオクチルシランにて表面処理された一次粒子径が１ｎｍ〜１５μｍの範囲にある微粒子顔料が機械的に分散された状態、もしくは振とうや攪拌により容易または比較的容易に上記微粒子顔料が再分散する状態のことを言う。機械的に分散する方法としては、例えばホモミキサー、ミキサー、ディスパー、ホモジナイザー、ロールミル、ペイントシェーカー、アトライター、ビーズミル、超音波分散機等の分散装置または粉砕装置を用いる方法が挙げられる。この際に界面活性剤、増粘剤、分散安定剤等を同時に配合することも可能である。また、油剤を用いる場合では、エステル油、シリコーン油、乾性油、鉱物油等各種の油剤を使用することができるが、特にモノオクチルシランとの相性に優れるシリコーン系油剤が好ましい。
【００２５】
本発明で用いる高撥水性組成物の使用方法としては、組成物をスプレー等を用いて噴霧する方法、ハケやアプリケーター等により塗工する方法、塗工される材料を組成物中に浸漬する方法、スピンコーター等の装置により薄膜化する方法等が挙げられる。また、塗工後、必要に応じて加熱処理したり、光照射、減圧処理や紫外線照射、電子線照射したりすることも可能である。
【００２６】
本発明で用いる高撥水性組成物の用途としては、例えば塗料、インキ、接着剤、コーティング剤、シーラント等が挙げられるが、特に塗料、インキ用、コーティング剤、シーラント等に適している。
【００２７】
以下、実施例及び比較例によって本発明を具体的に説明する。
なお、実施例及び比較例で用いた基材表面に塗工された表面の撥水性に対する評価方法を以下に示す。
＜接触角の評価方法＞
接触角測定装置（協和界面科学社製 ＤＭ５００型接触角測定装置）を用いて大気中で精製水を基材表面に滴下し、基材と水滴とを接触させた直後のデータから接触角を求めた。
【実施例１】
【００２８】
平均一次粒子径１１μｍのシリカをオクチルトリメトキシシランにて１０質量％濃度にて表面処理した。これをビーズミルの一種であるサンドミル中で、揮発性溶媒の環状シリコーンの一種であるデカメチルシクロペンタシロキサン中に顔料濃度が２５質量％となるように分散させ、スラリーを得た。シリコーン樹脂の一種であるトリメチルシロキシケイ酸の５０質量％デカメチルシクロペンタシロキサン溶液と上記スラリーを、オクチルシリル化シリカとトリメチルシロキシケイ酸の質量比にて、５：５の比率になるように混合し、ここにさらにデカメチルシクロペンタシロキサンを前記混合液の１／３の質量分を加えて良く攪拌し高撥水性組成物を得た。この高撥水性組成物をガラス板にスピンコーターを用いて、４０００回転／分の回転速度で４０秒間処理し塗工した後、６０℃にて充分に乾燥させた。
【実施例２】
【００２９】
実施例１のオクチルシリル化シリカとトリメチルシロキシケイ酸の混合質量比を８：２に変更し、さらにデカメチルシクロペンタシロキサンを同混合液の０．１１倍の質量分さらに加えて良く攪拌した以外は全て実施例１と同様にして処理を行った。
【００３０】
〔比較例１〕
実施例１のオクチルシリル化シリカとトリメチルシロキシケイ酸の混合質量比を２：８に変更し、さらにデカメチルシクロペンタシロキサンを同混合液の０．６７倍の質量分だけ加えて良く攪拌した以外は全て実施例１と同様にして処理を行った。
【００３１】
実施例１（平均一次粒子径１１μｍのオクチルシリル化シリカの使用例）、２(同)、比較例１(同)の塗膜の精製水に対する大気中での接触角を測定したところ、それぞれ表１に示す結果となった。
【００３２】
【表１】
0005466356.tif 000002
【００３３】
表１の結果から、実施例１、２で得られた塗膜表面では、１４０度以上の超撥水性を示すのに対して、オクチルシリル化シリカ処理微粒子顔料が２０質量％の比較例１は、撥水性がないとは言えないが、接触角が満足すべきものではなかったことが判る。
【実施例３】
【００３４】
平均一次粒子径５ｎｍのシリカをオクチルトリエトキシシランにて１０質量％濃度にて表面処理した。これをビーズミルの一種であるサンドミル中で、揮発性溶媒の環状シリコーンの一種であるデカメチルシクロペンタシロキサン中に顔料濃度が１０質量％となるように分散させ、スラリーを得た。シリコーン樹脂の一種であるトリメチルシロキシケイ酸の５０質量％デカメチルシクロペンタシロキサン溶液と上記スラリーを、オクチルシリル化シリカとトリメチルシロキシケイ酸の質量比にて、６：4の比率になるように混合し、ここにさらにエタノールを前記混合液の１．７８倍の質量分加えて、良く攪拌し高撥水性組成物を得た。この高撥水性組成物をガラス板に０．１ミリインチのアプリケーターを用いて塗工した後、６０℃にて充分に乾燥させた。
【００３５】
〔比較例２〕
実施例３のオクチルシリル化シリカとトリメチルシロキシケイ酸の混合質量比を、２．９：７．１の比率になるように混合し、ここにさらにエタノールを前記混合液の２倍の質量分を加えて良く攪拌した以外は全て実施例３と同様にして処理を行った。
【００３６】
実施例３（平均一次粒子径５ｎｍのオクチルシリル化シリカの使用例）、比較例２(同)の塗膜表面の大気中での精製水に対する接触角を測定したところ、それぞれ表２に示す結果となった。
【００３７】
【表２】
0005466356.tif 000003
【００３８】
表２の結果から、実施例３においては、塗膜表面が接触角１４０度以上の超撥水性を示すのに対して、オクチルシリル化シリカ処理微粒子顔料が２９質量％の比較例2では接触角が低く、撥水性がやや劣ることが判る。
【実施例４】
【００３９】
平均一次粒子径０．２５μｍのシリカをオクチルトリエトキシシランにて１０質量％濃度にて表面処理した。これをビーズミルの一種であるサンドミル中で、揮発性溶媒の環状シリコーンの一種であるデカメチルシクロペンタシロキサン中に顔料濃度が５０質量％となるように分散させ、スラリーを得た。シリコーン樹脂の一種であるジメチルポリシロキサン・トリメチルシロキシケイ酸共重合体の５０質量％デカメチルシクロペンタシロキサン溶液と上記スラリーを、オクチルシリル化シリカとジメチルポリシロキサン・トリメチルシロキシケイ酸共重合体の質量比にて、８．９：１．１の比率になるように混合し、ここにさらにデカメチルシクロペンタシロキサンを前記混合液の１．５倍の質量分加えて良く攪拌し高撥水性組成物を得た。この高撥水性組成物をガラス板に０．１ミリインチのアプリケーターを用いて塗工した後、６０℃にて十分に乾燥させた。
【００４０】
〔比較例３〕
実施例４のオクチルシリル化シリカとジメチルポリシロキサン・トリメチルシロキシケイ酸共重合体の混合質量比を、３．３：６．７の比率になるように混合し、ここにさらにデカメチルシクロペンタシロキサンを前記混合液の０．６７倍の質量分を加えて良く攪拌した以外は全て実施例４と同様にして処理を行った。
【００４１】
実施例４（平均一次粒子径０．２５μｍのオクチルシリル化シリカの使用例）、比較例３（同）の塗膜表面の大気中での精製水に対する接触角を測定したところ、それぞれ表３に示す結果となった。
【００４２】
【表３】
0005466356.tif 000004
【００４３】
表３の結果から、実施例４では、塗膜表面における精製水の接触角が１３５度以上の高い撥水性を示すのに対して、オクチルシリル化シリカ処理微粒子顔料が３３質量％の比較例３では接触角が低く、劣ることが判る。
【実施例５】
【００４４】
平均一次粒子径３５ｎｍのシリカ・アルミナ処理酸化チタンをさらにオクチルトリエトキシシランにて１０質量％濃度にて表面処理した。これをビーズミルの一種であるサンドミル中で、揮発性溶媒の環状シリコーンの一種であるデカメチルシクロペンタシロキサン中に顔料濃度が４０質量％となるように分散させ、スラリーを得た。シリコーン樹脂の一種であるトリメチルシロキシケイ酸の５０質量％デカメチルシクロペンタシロキサン溶液と上記スラリーを、オクチルシリル化酸化チタンとトリメチルシロキシケイ酸共重合体の質量比にて、８．７：１．３の比率になるように混合し、ここにさらにデカメチルシクロペンタシロキサンを前記混合液の１．８倍の質量分加えて良く攪拌し高撥水性組成物を得た。この高撥水性組成物をガラス板にスピンコーターを用いて、２０００回転／分の回転速度で４０秒間処理し塗工した後、６０℃にて充分に乾燥させた。
【００４５】
〔比較例４〕
実施例５のオクチルシリル化酸化チタンとトリメチルシロキシケイ酸の混合質量比を、２．７：７．３の比率になるように混合し、ここにさらにデカメチルシクロペンタシロキサンを前記混合液の３．２倍の質量分加えて、良く攪拌した以外は全て実施例５と同様にして処理を行った。
【００４６】
実施例５（平均一次粒子径３５ｎｍのオクチルシリル化酸化チタンの使用例）、比較例４(同)における塗膜の精製水に対する接触角を測定したところ、それぞれ表４に示す結果となった。
【００４７】
【表４】
0005466356.tif 000005
【００４８】
表４の結果から、実施例５においては、塗膜表面は精製水の接触角が１４０度以上の超撥水性を示すのに対して、オクチルシリル化シリカ処理微粒子顔料が２７質量％の比較例４は接触角が低く、撥水性に劣ることが判る。
【実施例６】
【００４９】
実施例５の高撥水性組成物を用い、金属製立方体を浸漬し、取り出した後、６０℃にて良く乾燥した。この金属製立方体は極めて高い撥水性を示した。
【実施例７】
【００５０】
実施例５の高撥水性組成物を用い、ハケを用いて樹脂板に塗工した後、６０℃にて良く乾燥した。この樹脂板は超撥水性を示した。
【実施例８】
【００５１】
平均一次粒子径３５ｎｍのシリカ・アルミナ処理酸化チタンをさらにオクチルトリエトキシシランにて１０質量％濃度にて表面処理した。これをデカメチルシクロペンタシロキサン中に顔料濃度が４０質量％となるように分散させ、さらにディスパーを用いて５３００ｒｐｍの回転速度にて粉砕しスラリーを得た。縮合型液状シリコーンゴムの一種である一液型ＲＴＶゴム（東レ・ダウコーニング社製ＳＥ９１４０ＲＴＶ、脱アルコールタイプ、１０５℃乾燥残分９６質量％）４２質量部と上記スラリー１５０質量部をディスパーにて混合し、上記オクチルシリル化酸化チタンと液状シリコーンゴムの質量配合比が６０:４０である組成物を得た。この組成物を樹脂フィルム（Ａ-ＰＥＴ製）にアプリケーターを用いて５ミリインチの膜厚で塗工し、４０℃にて良く乾燥した。
【実施例９】
【００５２】
実施例８のスラリーを用い、縮合型液状シリコーンゴムの一種である一液型ＲＴＶゴム（東レ・ダウコーニング社製ＳＨ２３７、脱酢酸タイプ、１０５℃乾燥残分５０質量％）８０質量部とスラリー１５０質量部をヘラで良く混合し、上記オクチルシリル化酸化チタンと液状シリコーンゴムの質量配合比が６０:４０である組成物を得た。この組成物を樹脂フィルム（Ａ-ＰＥＴ製）にアプリケーターを用いて５ミリインチの膜厚で塗工し、４０℃にて良く乾燥した。尚、本実施例は使用時に作業者が現場で混合作業を行うことを想定したものである。
【実施例１０】
【００５３】
実施例８のスラリーを用い、縮合型液状シリコーンゴムの一種である一液型ＲＴＶゴム（東レ・ダウコーニング社製ＳＥ５０７０、脱オキシムタイプ、１０５℃乾燥残分６１質量％）６６質量部とスラリー１５０質量部をディスパーにて混合し、上記オクチルシリル化酸化チタンと液状シリコーンゴムの質量配合比が６０:４０である組成物を得た。この組成物を樹脂フィルム（Ａ-ＰＥＴ製）にアプリケーターを用いて５ミリインチの膜厚で塗工し、４０℃にて良く乾燥した。
【実施例１１】
【００５４】
実施例８のスラリーを用い、縮合型液状シリコーンゴムの一種である一液型ＲＴＶゴム（東レ・ダウコーニング社製ＳＥ９１４０ＲＴＶ）２１質量部とスラリー２００質量部をディスパーにて混合し、上記オクチルシリル化酸化チタンと液状シリコーンゴムの質量配合比が８０:２０である組成物を得た。この組成物を樹脂フィルム（Ａ-ＰＥＴ製）にアプリケーターを用いて５ミリインチの膜厚で塗工し、４０℃にて良く乾燥した。
【００５５】
〔比較例５〕
実施例８のスラリーを用い、縮合型液状シリコーンゴムの一種である一液型ＲＴＶゴム（東レ・ダウコーニング社製ＳＥ９１４０ＲＴＶ）１６７質量部とスラリー１００質量部をヘラにて良く混合し、上記オクチルシリル化酸化チタンと液状シリコーンゴムの質量配合比が２０:８０である組成物を得た。この組成物を樹脂フィルム（Ａ-ＰＥＴ製）にアプリケーターを用いて５ミリインチの膜厚で塗工し、４０℃にて良く乾燥した。
【００５６】
〔比較例６〕
縮合型液状シリコーンゴムの一種である一液型ＲＴＶゴム（東レ・ダウコーニング社製ＳＥ９１４０ＲＴＶ）をそのまま樹脂フィルム（Ａ-ＰＥＴ製）にアプリケーターを用いて５ミリインチの膜厚で塗工し、４０℃にて良く乾燥した。
【００５７】
〔比較例７〕
縮合型液状シリコーンゴムの一種である一液型ＲＴＶゴム（東レ・ダウコーニング社製ＳＨ２３７）をそのまま樹脂フィルム（Ａ-ＰＥＴ製）にアプリケーターを用いて５ミリインチの膜厚で塗工し、４０℃にて良く乾燥した。
【００５８】
実施例８〜１１及び比較例５〜７で製造した塗工フィルムの精製水に対する接触角を測定した結果を表５に示す。
【００５９】
【表５】
0005466356.tif 000006
【００６０】
表５の結果より、実施例はいずれもほぼ超撥水性となる極めて高い接触角を示した。これに対して比較例５は接触角が低かった。また、比較例６及び比較例７は実施例で用いた樹脂をそのまま塗工した例であるが、いずれも低い接触角を示している。このことから、モノオクチルシランで表面処理された微粒子顔料を用いることで、液状シリコーンゴムの撥水性が大幅に向上していることが判る。
【実施例１２】
【００６１】
実施例８の高撥水性組成物を基板上に固定したひずみゲージ（ひずみ測定センサー）の上から塗工した。乾燥後、塗工品を3％塩水中に浸漬し、４０℃で１ケ月保管した後の塗膜状態を観察したところ、外観上、割れ、剥がれ、ゆがみなどは発生していなかった。本高撥水性組成物は耐久性的にも優れた性能を示していた。
【００６２】
（結果の総括）
以上の実施例及び比較例の対比によれば、モノオクチルシランを１〜２０質量部の範囲でモノオクチルシランにて表面処理された、一次粒子径が１ｎｍ〜１５μｍの範囲にある微粒子顔料を使用したときには、揮発性溶媒を除く組成物質量に対してモノオクチルシランで表面処理された微粒子顔料の配合質量が４０〜８０質量％の範囲にある場合に接触角が大きく、撥水性が改善されることがわかった。